(57)【要約】【課題】廊下や階段や浴室等に設けられる手摺りに関し、防汚性、清掃性、耐傷付性、耐水性に優れ、手触り感が良い手摺りを実現出来る樹脂被覆部材を提供することを目的とする。【解決手段】金属製の芯材に接着性ポリマー（接着樹脂）層を介して官能基を付与したエラストマー樹脂で被覆して中間層を形成し、その上にエチレン・メタクリル酸共重合樹脂（アイオノマー樹脂）を用いて表皮層を形成した。このように、硬いアイオノマー樹脂で表皮を形成することで防汚性、清掃性、耐傷付性を確保しつつ、官能基を付与したエラストマー樹脂で中間層を設けていることで、耐水性、耐久性に優れる。これらの技術は、手摺り部材に使用されることで防汚性、清掃性、耐傷付性、耐水性、耐久性に優れ、手触り感も良好な手摺り部材が得られる。【選択図】  図１
2004360400.tif 000002
【特許請求の範囲】
【請求項１】
金属製の芯材に接着性ポリマー（接着樹脂）層を介して官能基を付与したエラストマー樹脂で被覆して中間層を形成し、その上にエチレン・メタクリル酸共重合樹脂（アイオノマー樹脂）を用いて表皮層を形成したことを特徴とする防汚性に優れた樹脂被覆部材。
【請求項２】
表皮層として透明なエチレン・メタクリル酸共重合樹脂（アイオノマー樹脂）を用いたことを特徴とする請求項１記載の防汚性に優れた樹脂被覆部材。
【請求項３】
中間層としてパラフィンオイルが無添加のエラストマー樹脂を用いたことを特徴とする手触り感が良好な請求項１記載の防汚性に優れた樹脂被覆部材。
【請求項４】
手摺用部材として使用される請求項１〜請求項３のいずれかに記載の防汚性に優れた樹脂被覆部材。
【発明の詳細な説明】
【０００１】
【発明の属する技術分野】
本発明は、金属製芯材に樹脂被覆することで防汚性、耐水性及び耐久性に優れた樹脂被覆部材に関し、手摺用部材として使用するのに特に適している。
【０００２】
【従来の技術】
人の通路サイド等には広く手摺りが設けられている。
特に最近では高齢者、障害者にもやさしいユニバーサルデザインの観点から屋外や浴室等にも手摺りが設置されるようになってきており、耐水性、耐久性が求められる。
又、手摺りは多くの人が直接、手で触れる部分であり、汚れが付着しにくく、清掃しやすいことが求められる。
従来から、金属製の芯材に塩化ビニール被覆の手摺りはあったがダイオキシン発生防止の観点から使用が制限されつつある。
例えば、特開平９−２２１８９５号公報に軟質系アクリル樹脂にて芯材を被覆することで手摺りの意匠性を高め、防汚性を確保する技術が開示されている。
しかしながら、このような軟質系樹脂では汚れ付着防止や清掃のしやすさの点では未だに不充分であった。
最近、疎水性高分子主鎖の側鎖として部分的にカルボン酸又はスルホン酸などの金属塩を付加したアイオノマー樹脂が開発された。
このアイオノマー樹脂は機械強度が高く押出加工性に優れ、防汚性にも優れているが、耐水性にやや劣るという問題があった。
【０００３】
【特許文献１】
特開平９−２２１８９５号公報
【０００４】
【発明が解決しようとする課題】
本発明は上記技術的課題に鑑みて、アイオノマー樹脂の優れた特性をいかしつつ、耐水性及び耐久性を向上させた、金属製芯材への樹脂被覆部材の提供を目的とし、防汚性、清掃性、耐傷付性、耐水性及び、耐久性が要求される手摺り部材に適用するのが効果的である。
【０００５】
【課題を解決するための手段】
本発明が上記技術的課題を解決するために講じた技術的要旨は、金属製の芯材に接着性ポリマー（接着樹脂）層を介して官能基を付与したエラストマー樹脂で被覆して中間層を形成し、その上にエチレン・メタクリル酸共重合樹脂（アイオノマー樹脂）を用いて表皮層を形成した点である。
このように、硬いエチレン・メタクリル酸共重合樹脂（アイオノマー樹脂）で表皮を形成することでアイオノマー樹脂の有する高い防汚性、清掃性、耐傷付性等の特性をいかしつつ、エラストマー樹脂で中間層を設けることで、耐水性を向上させることが出来た。
アイオノマー樹脂としてエチレン・メタクリル酸共重合樹脂を用いることで、カルボキシル基を含むことから中間層のエラストマー樹脂に付与している官能基と結合しやすく、接着性が高く耐久性向上に効果がある。
【０００６】
一般に樹脂に顔料を添加して、各種色調にカラー化されるが、この顔料が汚れ付着の原因の１つとなる。
そこで少なくとも最表皮層として透明なエチレン・メタクリル酸共重合樹脂（アイオノマー樹脂）を用いると顔料の影響が低減され、更に防汚性が向上する。
なお、ここで透明なエチレン・メタクリル酸共重合樹脂（アイオノマー樹脂）とは防汚性に影響を与えない程度にわずかに顔料を添加した有色透明も含まれる。
【０００７】
エラストマー樹脂の軟質化にパラフィンオイルが添加されることが多いが、このパラフィンオイルはアイオノマー樹脂を透過し、ブリードが発生する恐れがあった。
そこで中間層としてパラフィンオイル無添加のエラストマー樹脂を用いると更に良い。
これにより、パラフィンオイルが表面にブリードすることはなく、ベタ付きは防止され手触り感は良好となる。
またこれにより、ブリードしたパラフィンオイルにゴミや汚れが付着することはなくなり防汚性も更に向上する。
これらの技術は手摺り部材に使用されることで防汚性、清掃性、耐傷付性、耐水性、耐久性に優れ、手触り感も良好な手摺り部材が得られる。
【０００８】
【発明の実施の形態】
図３は本発明に係る樹脂被覆部材を適用した手摺りを階段に取り付けた実施例を示している。
樹脂被覆部材１０が階段２に沿って曲げられ、手摺り５として壁３に設置されている。
図１は図３における樹脂被覆部材のＡ−Ａ線断面に対応した模式図である。
樹脂被覆部材１０ａはＳＵＳ材等の金属製の芯材１１上に接着性ポリマー（接着樹脂）層１２、中間層１３、表皮層１４が複合押出成形により形成されている。
金属製の芯材１１はパイプ状に形成され、その外側に接着性ポリマー１２を介して中間層１３が複合押出成形されている。
中間層１３は官能基が付与されたエラストマー樹脂で形成されている。
このエラストマー樹脂は、パラフィンオイル無添加の低分子量のゴム等で形成されている。
【０００９】
中間層１３の外側にはエチレン・メタクリル酸共重合樹脂（アイオノマー樹脂）により表皮層１４が形成されている。
この表皮層１４を構成するエチレン・メタクリル酸共重合樹脂（アイオノマー樹脂）はカルボキシル基を含んでいるため、官能基が付与されている中間層１３のエラストマー樹脂とは強固に接着することから耐久性に優れている。
表皮層１４のエチレン・メタクリル酸共重合樹脂（アイオノマー樹脂）は汚れが付着しにくく、清掃性は極めて良く、清潔さを維持し易い。
【００１０】
防汚性の評価を次のように実施した。
赤又は黒の油性着色材を本発明に係る樹脂被覆部材表面に塗布し、その乾燥放置後にエタノールを含ませた布で拭き取る試験を行ったところ、軽く拭くだけで完全に色が消えた。
なお、比較のために従来の塩化ビニール製の製品では、色素が残留して跡が残った。
【００１１】
また、中間層１３を形成するエラストマー樹脂をパラフィンオイル無添加としているため、パラフィンオイルが樹脂被覆部材１０ａの表面にブリードすることでゴミ等が付着したり、ベタ付いて手触り感を損なうことはない。
【００１２】
なお、８０℃の雰囲気中に７２時間放置する試験を実施したところ、ブリードは発生しなかった。
【００１３】
中間層１３のエラストマー樹脂は耐水性に優れているため、例えば屋外用や浴室用に使用しても耐水性が確保出来、耐久性に優れている。
【００１４】
なお、本発明に係る樹脂被覆部材を６０℃の温水にて７日間浸漬する試験を行ったところ、剥がれ、膨れ、変形等の発生は無く、優れた耐水性を有していた。
【００１５】
図２に、図１における実施例の表皮層をカラー層と透明層の２層構造とした場合の樹脂被覆部材の実施例の模式図を示す。
図２は図１と同様に、図３におけるＡ−Ａ線断面に対応している。
金属製の芯材１１の外側に接着性ポリマー層１２を介して中間層１３が形成されている。
中間層の外側には表皮層が形成されているが、この表皮層は外側の第１表皮層１４ａと内側の第２表皮層１４ｂの２層構造となっている。
第１表皮層１４ａ、第２表皮層１４ｂともにエチレン・メタクリル酸共重合樹脂（アイオノマー樹脂）より形成されているが、第２表皮層１４ｂにのみ顔料は添加され、第２表皮層１４ｂのみ着色されてカラー層となっている。
外側の第１表皮層１４ａは顔料が添加されていない透明層となっているために顔料が原因となる汚れ付着を防止し、樹脂被覆部材１０ｂは更に防汚性、清掃性が向上している。
なお、防汚性に影響がない程度に顔料を添加して有色透明にしてもよい。
【００１６】
【発明の効果】
本発明の樹脂被覆部材においては、特に手摺りに適用した場合に、エチレン・メタクリル酸共重合樹脂（アイオノマー樹脂）で表皮層を形成しているため防汚性、清掃性、耐傷付性に優れている。
ここで、中間層は官能基を付与したエラストマー樹脂であるため、耐水性が備わりそれぞれ強力に接着し、手摺りとして耐水性、耐久性に優れた構造を形成する。
【００１７】
中間層をパラフィンオイル無添加のエラストマー樹脂で形成することで、パラフィンオイルのブリードによるベタ付きは発生せず手触り感に優れている。
【００１８】
また、表皮層の防汚性を低下させる顔料を極く僅かの添加、もしくは無添加とすることで、防汚性を更に向上出来る。
【図面の簡単な説明】
【図１】本発明に係る樹脂被覆部材を適用した手摺りの断面図を示す。
【図２】本発明に係る樹脂被覆部材の表皮層を２層にした場合の断面図を示す。
【図３】本発明に係る樹脂被覆部材を手摺りに適用した場合の実施例を示す。
【符号の説明】
２    階段
３    壁
５    手摺り
１０、１０ａ、１０ｂ  樹脂被覆部材
１１  芯材
１２  接着性ポリマー（接着樹脂）層
１３  中間層
１４  表皮層
１４ａ  第１表皮層
１４ｂ  第２表皮層
【図１】
2004360400.tif 000003
【図２】
2004360400.tif 000004
【図３】
2004360400.tif 000005